(57)【要約】  所定温度以下になったことを目視で確認可能であって、かつそれを簡便にデータ化できる温度履歴表示体を提供することを目的とする。  上記課題を解決するために、本発明に係る温度履歴表示体は、表示層と、表示層の上部又は下部に積層された示温層と、を備え、示温層は、結晶化開始温度が１０℃以下であって融点が結晶化開始温度よりも２０℃以上高い物質を含むことを特徴とする。
2017038292.tif 000002
【特許請求の範囲】
【請求項１】
表示層と、前記表示層の上部又は下部に積層された示温層と、を備え、
前記示温層は、結晶化開始温度が１０℃以下であって融点が結晶化開始温度よりも２０℃以上高い物質を含むことを特徴とする温度履歴表示体。
【請求項２】
請求項１に記載の温度履歴表示体であって、
前記結晶化開始温度以下で前記示温層が曇化することにより、前記表示層は読み取り可能又は読み取り不能となることを特徴とする温度履歴表示体。
【請求項３】
請求項１又は２に記載の温度履歴表示体であって、
前記表示層は、１次元コード又は２次元コードを表示することを特徴とする温度履歴表示体。
【請求項４】
請求項１乃至３のいずれか一項に記載の温度履歴表示体であって、
前記示温層は、エステル類、アルコール類及び水のいずれかを含むことを特徴とする温度履歴表示体。
【請求項５】
請求項１乃至４のいずれか一項に記載の温度履歴表示体であって、
前記示温層は、所定温度以下で発色又は変色する物質を含むことを特徴とする温度履歴表示体。
【請求項６】
請求項５に記載の温度履歴表示体であって、
前記示温層は、フェノール類とロイコ色素を含むマイクロカプセルを含むことを特徴とする温度履歴表示体。
【請求項７】
請求項５又は６に記載の温度履歴表示体であって、
前記示温層が発色又は変色することにより、所定温度以下の環境下に置かれたことを示す情報を表示することを特徴とする温度履歴表示体。
【請求項８】
請求項１乃至７のいずれか一項に記載の温度履歴表示体であって、
前記示温層は、前記結晶化開始温度が１０℃以下であって融点が結晶化開始温度よりも２０℃以上高い物質が保持フィルムで覆われた構造であることを特徴とする温度履歴表示体。
【請求項９】
請求項１乃至８のいずれか一項に記載の温度履歴表示体であって、
前記表示層は、第１表示層と第２表示層と含み、
前記示温層は、前記第１表示層と前記第２表示層の間に配置されていることを特徴とする温度履歴表示体。
【請求項１０】
請求項１乃至８のいずれか一項に記載の温度履歴表示体であって、
前記表示層及び前記示温層は基材の表面上に積層しており、
前記基材の表面上に、さらに示温表示部を備えることを特徴とする温度履歴表示体。
【発明の詳細な説明】
【技術分野】
【０００１】
本発明は、ある温度以下の温度に曝されるとその情報を表示する温度履歴表示体に関する。
【背景技術】
【０００２】
医薬品、食品等、世の中には一定温度範囲内で保存する必要のある商品が非常に多い。工場で製造された商品は保冷機能を有する車両で病院、スーパー、卸売業者等の顧客に輸送される。また、工場内の倉庫で一時保管された後、顧客に輸送される商品もある。【０００３】
商品の変質を防止するためには、輸送又は保管の際は、適正な温度で管理しなければならない。例えば、医薬品の場合、適正な温度で管理されないと、薬効の低下や有害な物質の発生、或いは増加といった問題が生じる。また食品の場合も変性による味、風味の劣化といった問題が生じる。【０００４】
そのため欧州連合（ＥＵ）では、医薬品において適切な温度管理等を定めたＧｏｏｄ  Ｄｉｓｔｒｉｂｕｔｉｏｎ  Ｐｒａｃｔｉｃｅ  ｏｆ  Ｍｅｄｉｃａｌ  Ｐｒｏｄｕｃｔｓ  ｆｏｒ  Ｈｕｍａｎ  Ｕｓｅ（２０１３／Ｃ  ６８／０１）が２０１３年９月より施行されている。これにより、医薬品を輸送するコンテナ内の温度管理は温度センサによるリアルタイム管理、ペンレコーダー等による記録が行われるようになってきた。しかし、工場からかなりの数の商品がまとまって輸送される場合はこのような管理ができても、卸売り業者から１個〜数個ずつ病院等に搬送される場合はここまで厳密な管理は人員・コスト両面から見て困難な状況である。【０００５】
そこで、保管温度を逸脱した場合にその情報を表示できる表示が検討されている。これは保管温度が適切であれば発色しないが、保管温度が適正値未満となると発色し、再び温度上昇してもその発色が消色しないものである。このような温度トレーサ機能を有する表示を商品又はその包装に設けることにより、商品を保管温度未満の環境に曝した場合にはその履歴が残る。【０００６】
特許文献１には、準可逆的熱変色材料を含む熱変色層を設けた、温度履歴検知用不可逆的熱変色表示体が開示されている。これはある温度以下になると「適温保冷中」の表示が消え、「適正保存温度外」と表示され、ある温度以下になったことを知らせるものである。【０００７】
特許文献２には、支持体上に、温度変化によって透明状態又は白濁状態をとり得る示温層を備える可逆性示温材が開示されている。
【先行技術文献】
【特許文献】
【０００８】
【特許文献１】特開２００３−３１５１６７号公報
【特許文献２】特開平０７−０２７６３３号公報
【発明の概要】
【発明が解決しようとする課題】
【０００９】
特許文献１に開示されている熱変色表示体は、ある温度以下になったかどうかは、目視で確認することになる。その情報をデータ化するために、個別に入力することが必要となる。目視で確認し、個別で入力すると、確認ミスや入力ミスが起こる可能性が高くなるという課題がある。また、作業が増え、データ入力の作業性が低下するという課題があった。【００１０】
特許文献２に開示されている示温材は、７５．５℃以上の高温で白濁化する材料を用いているため、管理温度を超えたことは検知できるが、管理温度未満になったことは検知できない。【００１１】
以上のような状況から、所定温度以下になったことを目視で確認可能であって、かつ簡便にデータ化できる温度履歴表示体を提供することを目的とする。
【課題を解決するための手段】
【００１２】
上記課題を解決するために、本発明に係る温度履歴表示体は、表示層と、表示層の上部又は下部に積層された示温層と、を備え、示温層は、結晶化開始温度が１０℃以下であって融点が結晶化開始温度よりも２０℃以上高い物質を含むことを特徴とする。
【発明の効果】
【００１３】
本発明によれば、所定温度以下になったことを目視で確認可能であって、かつそれを簡便にデータ化できる温度履歴表示体を提供できる。上記した以外の課題、構成及び効果は以下の実施形態の説明により明らかにされる。
【図面の簡単な説明】
【００１４】
【図１】本発明の一実施形態に係る温度履歴表示体の断面図である。
【図２】本発明の一実施形態に係る温度履歴表示体の断面図である。
【図３】本発明の一実施形態に係る温度履歴表示体の示温層の、温度と発色濃度の関係を示す図である。
【図４】実施例１に係る温度履歴表示体の断面図である。
【図５】実施例１に係る第二の表示層の上面図である。
【図６】実施例１に係る第一の表示層の上面図である。
【図７】実施例１に係る温度履歴表示体の上面図である。
【図８】所定温度以下に達したときの実施例１に係る温度履歴表示体の上面図である。
【図９】実施例２に係る第一の温度履歴表示体の断面図である。
【図１０】実施例２に係る第一の温度履歴表示体の表示層の上面図である。
【図１１】所定温度以下に達したときの実施例２に係る第一の温度履歴表示体の上面図である。
【図１２】実施例４に係る温度履歴表示体の断面図である。
【図１３】実施例４に係る表示層の上面図である。
【図１４】実施例６に係る温度履歴表示体の断面図である。
【図１５】実施例６に係る表示層の上面図である。
【図１６】所定温度以下に達したときの実施例６に係る温度履歴表示体の上面図である。
【図１７】所定温度以下に達したときの実施例７に係る温度履歴表示体の上面図である。
【発明を実施するための形態】
【００１５】
以下、図面等を用いて、本発明の実施形態について説明する。
【００１６】
図１は本発明の一実施形態に係る温度履歴表示体の断面図である。図１において、温度履歴表示体は、基材１の上部に表示層２が積層され、表示層２の上部に示温層３が積層されている。示温層３は、結晶化開始温度が１０℃以下であって、かつ融点が結晶化開始温度よりも２０℃以上高い物質を含む。示温層３は、所定温度以下になると結晶化することにより曇化（透明性が低下）する。その結果、示温層３の下部にある表示層２の表示が見えなくなる。
【００１７】
図２に本発明の他の実施形態に係る温度履歴表示体の断面図を示す。基材１の上部には第１表示層１２が形成されている。第１表示層１２の上部には、ある温度以下で着色する示温層３がある。更に示温層３の上部には第２表示層４が形成されている。なお、示温層３の「着色」とは、透明から白、或いは白色から黒、赤などに着色することを意味する。本明細書において、透明とは、ＪＩＳ（Ｊａｐａｎｅｓｅ  Ｉｎｄｕｓｔｒｉａｌ  Ｓｔａｎｄａｒｄｓ）の規格番号であるＪＩＳ  Ｋ  ７１３６で規定されるようにヘイズメーターで測定される曇度（Ｈａｚｅ値）が５％以下であることをいう。
【００１８】
基材１としては、例えば、紙、フィルム、金属などを用いることができる。フィルムを用いる場合には、安価で種々の有機溶媒に耐えられる点でポリエチレン、ポリプロピレン等の材質が好ましい。また、耐溶剤性や接着性が必要な場合には、ポリエチレンテレフタレート（ＰＥＴ）製のフィルムが好ましい。また、基材１を用いず、直接製品上に表示層等を形成することも可能である。そうすることにより、作製した温度トレーサを張り付ける手間を削減でき、簡便に温度履歴表示体を用いることができる。
【００１９】
温度履歴表示体に含まれる第１表示層１２、第２表示層４などの表示層の少なくともいずれかは、インクジェット法などで印刷されたバーコードなどの読み取りコードである。コードは、機械で読み取り可能な光コードであることが好ましい。ここで、コードは、１次元コード、２次元コードのいずれでもよい。バーコードには、ＪＡＮ（ＥＡＮ），ＣＯＤＥ３９，ＩＴＦ，ＮＷ−７，ＣＯＤＥ１２８，ＵＰＣ，ＣＯＤＥ９３，ＩＮＤＵＳＴＲＩＡＬ  ２  ＯＦ  ５などの種類がある。製品における標準規則などに従って、適宜の種類のバーコードを用いることができる。２次元コードとしては、マトリックス型２次元コード、スタック型２次元コードを用いることができる。
【００２０】
印刷はインクジェット法やレーザマーカーで直接印字する方法やテープなどに印刷しておいたものを張り付ける方法がある。インクジェット法で直接製品に印字することができると基材を用いる必要がなく、更にあとから温度トレーサを張り付ける必要がなくなり、低コスト化に有効である。
【００２１】
示温層３は示温度材料として結晶化開始温度が１０℃以下であって、融点が結晶化開始温度よりも２０℃以上高い物質を含む。具体的な構成は、着色する色、商品の管理温度によって構成が異なる。
【００２２】
示温材料としては、水、アルコール、エステル類或いはそれらの混合物を用いることができる。これらはある温度以下になると結晶化しはじめ、それにより白色化するものである。
【００２３】
アルコールとしては、例えば、メチルアルコール、エチルアルコール、イソプロピルアルコール、オクタノール、ラウリルアルコール、セチルアルコール、ミリスチルアルコール、ステアリルアルコール、オレイルアルコール、リノリルアルコールなどがあげられる。
【００２４】
エステル類としては、例えば、４−ｔｅｒｔ−ブチル安息香酸セチル、４，４’−（ヘキサフルオロイソプロピロデン）ビスフェノールジミリステート、カプリン酸ステアリル、ラウリン酸ステアリル、りん酸ステアリル、ネオペンチルグリコールジパルミテート、ステアリン酸ラウリル、ジジピン酸ジミリスチル、マロン酸ジミリスチル、グルタン酸ジミリスチルなどがあげられる。
【００２５】
上記のようなアルコール、エステル類などから適切に材料を選択することにより、図３に示したように、凝固（結晶化）開始温度Ｔ２と溶解（透明化）開始温度Ｔ３は違う温度とすることができる。このようにすると、一度ある温度以下になると曇化（白色化）するが、それが溶解開始温度以上にならないと透明化せず、低温を検知したという情報が残ることになる。このＴ２とＴ３の温度差はできるだけ大きいことが好ましい。少なくとも２０℃以上であり、好ましく３０℃以上である。この温度差が小さいと、高温にすることで、低温になったことという情報が消えてしまう。
【００２６】
透明から白色化する示温層を用いる場合には、材料は常温で液体である。そのため、材料を保持する構造が必要である。そのような構造としては、表示層を読み取ることができるため、透明であることが必要である。したがって、示温層は、示温材料が、高分子フィルム等の保持フィルムで覆われた構造とすることが好ましい。保持フィルムは、袋状の構造を用いることができる。高分子フィルムとしては透明性が高いという観点から、ポリエチレン、ポロプロピレンなどがあげられる。耐溶剤性や接着性が必要な場合には、ポリエチレンテレフタレート（ＰＥＴ）製のフィルムが好ましい。このようなフィルムの袋状の構造に低温で白色化する材料を注入し、封じる。また、２枚のフィルムの間にスペーサを挿入し、空隙を一定化させた中に低温で白色化する材料を注入ことも可能である。
【００２７】
示温層には、示温材料の他に所定温度以下で発色又は変色する物質を混合してもよい。所定温度以下で発色又は変色する物質を混合することにより、所定温度以下になったときに、示温層を着色することができる。所定温度以下で発色又は変色する物質としては、例えば、ロイコ色素をあげることができる。この場合、示温層は、アルコール類、エステル類、フェノール類とロイコ色素を含むマイクロカプセルを含む。この場合、低温着色層は常温で固体にすることも可能である。アルコール類、エステル類は上記の材料と同じであり、上記のような材料から種々選択できる。フェノール類はロイコ色素を着色させる顕色剤として作用する。
【００２８】
ここで、フェノール類とはフェノール性水酸基を有する材料のことである。そのような材料としては、フェノール、ｏ―クレゾール，ｐ−エチルフェノール、ブチルフェノール、２，６−ジｔ−ブチル−４−メチルフェノール、ノニルフェノール、ドデシルフェノール、没食子酸プロピルエステル、没食子酸イソオクチルエステル、没食子酸ｎ−オクチルエステル、没食子酸ｎ−ドデシルエステル、没食子酸ｎ−セチルエステル、ｐ−オキシ安息香酸メチルエステル、ｐ−オキシ安息香酸エチルエステル、ｐ−オキシ安息香酸プロピルエステル、ｐ−オキシ安息香酸イソオクチルエステル、ｐ−オキシ安息香酸ｎ−ドデシルエステル、ｏ−フェニルフェノール、５−アミノナフトール、２，３−キシリルアシッドホスフェート、ビスフェノールＡ、ビス（４−ヒドロキシフェニル）メタン、ピロカテコール、レゾルシン、ハイドロキノン、モノクロル−ｏ―フェニルフェノール、２，４，６−トリクロルフェノール、ピロガロール、βーナフトール、２，３−ジヒドロキシナフタレン、メトキノン、４，４’−チオービス−（６−ｔＢｕ−３−メチルフェノール）、
４，４’−（へキサフルオロイソプロピリデン）ジフェノール、４，４’−（２−メチループロピリデン）ビスフェノールなどがあげられる。
【００２９】
ロイコ色素は、フタリド類、カルビノール類、オーラミン類、ラクタム類、インドリン類、スピロピラン類、フルオラン類などの様々な色素を用いることができる。所望の色、耐光性などの観点から適宜用いることができる。
【００３０】
マイクロカプセル化は従来公知の方法を用いて形成できる。例えば、コアセルベーション法、界面重合法、ｉｎ  ｓｉｔｕ重合法、液中硬化被膜法、気中懸濁被膜法、スプレードライ法などを用いることができる。また、これらに限定されることはなく、２種類以上の異なる方法を組合せて採用することができる。マイクロカプセル壁膜物質としては、ポリ尿素、ポリアミド、ポリウレタン、エポキシ樹脂、メラミン樹脂、尿素樹脂、ビニル系樹脂などを用いることができる。インクジェット法でマイクロカプセルを含んだインクを用いて、示温層を形成する場合には、マイクロカプセルのインク中での分散性を向上させることが必要となる。そのためには、適宜、表面処理剤をマイクロカプセル状に形成し、分散性を向上することができる。また、インクジェット用のインクで印字する場合には、インクジェット装置のヘッドでの目詰まりをなくすため、マイクロカプセルの大きさを十分小さくする必要がある。少なくとも５０μｍ以下のサイズである必要がある。できれば、１０μｍ以下のサイズが好ましい。また、マイクロカプセルが凝集しないよう、表面を凝集抑制剤で修飾してもよい。
【００３１】
表示層の上部には、表示層を保護するための保護膜などが形成されていてもよい。保護膜を形成する場合、表示が読み取れるように、可視域で透明或いはほぼ透明であることが必要である。そのような材料としては、結晶性の高い材料よりは非晶質の材料の方が好ましい。具体的には結晶性の高分子であるポリエチレンやポリプロピレン等よりは、非晶質のＰＥＴ樹脂、或いはポリカーボネート樹脂、アクリル樹脂等が好ましい。ただ、結晶性の樹脂でもカバー層を薄く形成することにより、光の透過性を向上させることによって使用は可能である。
【００３２】
また、保護膜材料は下地となる表示層などを溶解しない部材であることも必須条件となる。更に保護膜材料を有機溶媒等に溶解し、表示層を形成した上に塗布し、保護膜を形成する場合は、保護膜材料を溶解している溶媒が下地にある表示層などを溶解しないものを選ぶ必要がある。
【００３３】
本発明の実施例を以下に示す。
【実施例１】
【００３４】
実施例１の温度トレーサの構造を図４に示した。基材１１には、紙を用いた。第１表示層１２はインクジェット法でバーコードを印刷して形成した。インクジェット法で用いる黒色インクには、ＢＯＮＪＥＴ  ＢＬＡＣＫ  ＣＷ１（オリエント化学工業製）を用いた。図５に第一の表示層の上面図を示す。第１表示層１２は図５のように印刷した。示温層を構成する保持フィルム１３１にはポリエチレンを用いた。また、示温材料１３２には、ステアリン酸ラウリルを用いた。ステアリン酸ラウリルの結晶化開始温度は６℃、融点は４１℃であった。結晶化開始温度は、示差熱分析(ＤＴＡ）により測定した。ＪＩＳ  Ｋ  ７１２１に規定された方法にてＤＴＡ曲線から補外結晶化開始温度を求めた。なお低温着色材料の厚みは１０μｍ程度とした。第２表示層１４はインクジェット法でバーコードを形成した。バーコードは、ＣＯＤＥ３９の形式のバーコードを用いた。インクジェット法に用いる黒色インクにはＶＡＬＩＦＡＳＴ  ＢＬＡＣＫ  ３８１０（オリエント化学工業製）を用いた。図６に第二の表示層の上面図を示す。第２表示層１４は図６のように印刷した。第二の表示層は、バーコードリーダで「＊ＮＧ＿ＬｏｗＴｅｍｐ＊」と読み取れるものを用いた。【００３５】
上記のように作製した温度トレーサを張り付けた物品を室温に放置した。図７に実施例１に係る温度履歴表示体の上面図を示す。室温下に放置された温度履歴表示体をバーコードリーダで読み取ることはできなかった。【００３６】
次に実施例１に係る温度履歴表示体トレーサを張り付けた物品を５℃に３０分間保管した。その後室温に戻した際の温度履歴表示体を上部から見た図を図８に示す。このバーコードは読み取り装置で読むことができる。読み取り結果は「＊ＮＧ＿ＬｏｗＴｅｍｐ＊」であり、この温度トレーサが６℃以下になったことを示した。このように、ある温度以下になったことを本発明の温度トレーサで表示し、バーコードリーダで読み取り、簡便にデータ化することが可能である。
【実施例２】
【００３７】
実施例２は、複数の表示体を用いた例である。実施例２では、所定温度以下となると文字が表示される示温層を備える温度履歴表示体（第一の温度履歴表示体）と、実施例１に係る温度履歴表示体（第二の温度履歴表示体）を用いた。【００３８】
図９に所定温度以下となると文字が表示される示温層を備える温度履歴表示体の断面図を示す。この温度履歴表示体は、基材２１上に、示温層２２と、表示層２４が積層されてなる。基材２１は紙を用いた。示温層２２は、ステアリル酸ラウリル、没食子酸エチル、６−（ジエチルアミノ）−２−［（３−トリフルオロメチル）アニリノ］キサンテン−９−スピロ−３’−フタリドを含有するマイクロカプセルを含むインクを、インクジェット法を用いて印刷したものである。ステアリル酸ラウリル、没食子酸エチル、６−（ジエチルアミノ）−２−［（３−トリフルオロメチル）アニリノ］キサンテン−９−スピロ−３’−フタリドの重量比は２４：２：１である。マイクロカプセルの壁膜材料としては、メラミン樹脂を用いた。マイクロカプセル化には界面重合法を用いた。上述したインクを用いることにより、通常温度では白色であるが、６℃以下の温度になると印字部分が黒色化し、目視で確認できる示温層を作製した。本実施例においては、黒色化すると、「ＬＯＷ  ＴＥＭＰ」という文字が現れるように印字した。【００３９】
表示層２４は図１０のようなコードをインクジェット法で印刷したものである。このバーコードはＣＯＤＥ３９の形式で記載されており、バーコードリーダで読み取ることができるものである。読み取ると「＊ＯＫ＊」という情報が記録できる。【００４０】
作製した温度履歴表示体を張り付けた物品を室温に保管し、バーコードリーダで読み取った。第一の温度履歴表示体の読取結果は「＊ＯＫ＊」であったが、第二の温度履歴表示体は読み取ることができなかった。【００４１】
この物品を５℃で３０分間保管し、それぞれの温度履歴表示体をバーコードリーダで読み取った、第一の温度履歴表示体は図１１のように表示され、バーコードリーダでは読み取れなかった。また、この図１１のように、低温になったことを示す、ＬＯＷ  ＴＥＭＰという文字が現れたため、この物品が６℃以下になったことを目視で確認できた。第二の温度履歴表示体の読み取り結果は「＊ＮＧ＿ＬｏｗＴｅｍｐ＊」であり、この物品が６℃以下になったことを示した
このように、複数のバーコードを用いる場合は、同じ種類のバーコードを用いると、読み取りの設定を逐次変化させる必要がなく、より簡便にバーコードを読み取り、データ化することができる。
【実施例３】
【００４２】
実施例３に係る温度履歴表示体は、実施例２における第一の温度履歴表示体の示温層に、ステアリル酸ラウリル、没食子酸エチル、２−メチル−６−（Ｎ−ｐ−トリル−Ｎ−エチルアミノ）−フルオランを含むインクを用いたこと以外は実施例２と同様に作製した。本実施例の温度履歴表示体によれば、低温で現れる「ＬＯＷ  ＴＥＭＰ」という文字が赤色となり、より高い視認性が得られる。その結果、目視での確認がしやすくなるものである。
【実施例４】
【００４３】
実施例４に係る温度履歴表示体の断面図を図１２に示した。実施例４に係る温度履歴表示体は基材３１上に、表示層３２が積層され、表示層の上に示温層３３が積層された構造を有する。示温層は、示温材料を保持するフィルム３３１中に示温材料３３２を含む構成となっている。【００４４】
基材３１には紙を用いた。表示層３２にはインクジェット法を用いて、バーコードを印刷した。このバーコードはＣＯＤＥ３９の形式で記載されている。この表示層３２を上部から見た図を図１３に示した。これを読み取ると「＊ＯＫ＊」という情報が記録できるものである。フィルム３３１にはポリエチレンを用いた。また、示温材料３３２にはステアリン酸ラウリルを用いた。示温層の厚みは約５μｍとした。【００４５】
作製後の温度履歴表示体は、示温層が透明であるため、示温層下部の表示層を読み取ることができた。【００４６】
本実施例の温度履歴表示体を張り付けた物品を５℃に３０分保管した。３０分後、温度履歴表示体は、示温材料３３２が白色化し、表示層３２が読み取れなくなった。このように、本実施例に係る温度履歴表示体は低温を検知する温度トレーサとして動作する。
【実施例５】
【００４７】
実施例５は示温材料として、ミリスチルアルコールを用いた以外は実施例１と同様に温度履歴表示体を作製した。ミリスチルアルコールの結晶化開始温度は４℃、融点は３９℃であった。本実施例の温度履歴表示体は４℃以上では示温層が透明であるため、第２の表示層と、示温層の下部にある第１の表示層とが重なってバーコードが読み取れない。しかし、４℃以下になると示温度層が白濁し、下部にある第１表示層が見えなくなる。その結果、第２表示層のバーコードが読み取れるようになる。【００４８】
この温度履歴表示体を４℃以下の環境に放置した後、バーコードリーダを用いて読み取った。読み取り結果は「＊ＮＧ＿ＬｏｗＴｅｍｐ＊」であった。このように本実施例に係る温度履歴表示体が４℃以下になったという情報を記録することができる。
【実施例６】
【００４９】
実施例６の温度トレーサの構造図を図１４に示した。基材４１の表面上には、表示層４２１と、示温層４３とが、積層されている。また、基材４１の表面上には、示温表示部４２２が配置している。基材４１には紙を用いた。表示層４２１はインクジェット法でバーコードを印刷した。このバーコードはＣＯＤＥ３９の形式で書かれたものである。インクジェット法で用いる黒色インクはＢＯＮＪＥＴ  ＢＬＡＣＫ  ＣＷ１（オリエント化学工業製）を用いた。表示層４２１を上部から見た図を図１５に示した。このバーコードをバーコードリーダで読み取ると、「＊ＯＫ＊」という情報が記録できるものである。示温表示部４２２は常温では白色の、ステアリル酸ラウリル、没食子酸エチル、６−（ジエチルアミノ）−２−［（３−トリフルオロメチル）アニリノ］キサンテン−９−スピロ−３’−フタリドを含有するマイクロカプセルを含むインクを用いた。ステアリル酸ラウリル、没食子酸エチル、６−（ジエチルアミノ）−２−［（３−トリフルオロメチル）アニリノ］キサンテン−９−スピロ−３’−フタリドの重量比は、２４：２：１である。マイクロカプセルの壁膜材料としては、メラミン樹脂を用いた。また、マイクロカプセル化には界面重合法を用いた。示温表示部４２２は６℃以下になると「ＬｏｗＴｅｍｐ」という黒色表示が目視で確認できるようになる。示温材料保持フィルム４３１にはポリエチレンを用いた。示温材料４３２にはステアリン酸ラウリルを用いた。示温層の厚みは約１０μｍとした。本実施例の温度トレーサを張り付けた物品を室温で保管した場合は、表示層４２１のバーコードがそのまま読み取れる。一方、本実施例の温度トレーサを張り付けた物品を５℃で３０分保管した場合には、図１６のような表示になる。このようになると、バーコードリーダで読み取れなくなり、「＊ＯＫ＊」という情報が入力されなくなる。更に、脇に「Ｌｏｗ  Ｔｅｍｐ」という情報が目視で確認できるようになる。このようにして、ある温度以下になったことがわかる情報が入力され更に目視から認識できるようになる。
【実施例７】
【００５０】
実施例７の温度トレーサは下記の点を除けば、実施例６と同様である。基材の表面上には、表示層５２１と、示温層とが、積層されている。また、基材の表面上には、第１の示温表示部５２２と、第２の示温表示部５２３と、が配置している。【００５１】
表示層５２１と、示温層と、第１の示温表示部５２２とは、実施例７と同様である。第２の示温表示部５２３を形成した。第２の示温表示部５２３はインクジェット法を用いて印刷した。インクには、ステアリル酸ラウリル、没食子酸エチル、２−メチル−６−（Ｎ−ｐ−トリル−Ｎ−エチルアミノ）−フルオランを含有するマイクロカプセルを含むインクを用いた。ステアリル酸ラウリル、没食子酸エチル、２−メチル−６−（Ｎ−ｐ−トリル−Ｎ−エチルアミノ）−フルオランの重量比は、２４：２：１である。マイクロカプセルの壁膜材料としては、メラミン樹脂を用いた。マイクロカプセル化には界面重合法を用いた。第２の示温表示部５２３の印字は６℃以下になると赤色に着色し、特殊なリーダを用いて情報を読み取れるものである。【００５２】
本実施例の温度トレーサを張り付けた物品を５℃で３０分保管した場合には、図１７のような表示になる。表示層のバーコードは読み取れなくなる。また、脇にある第１の示温表示部の「Ｌｏｗ  Ｔｅｍｐ」という情報が目視で確認できるようになる。また、第２の示温表示部５２３のコードが現れ、これをリーダで読み取ることにより、「ＮＧ＿Ｌｏｗ  Ｔｅｍｐ」という情報を手入力せずに入力することができる。
【符号の説明】
【００５３】
１、１１、２１、３１、４１…基材、２、２４、３２、４２１、５２１…表示層、１２…第１表示層、３、１３、３３、４３…示温層、４、１４…第２表示層、１３１、３３１、４３１…保持フィルム、１３２、３３２、４３２…示温材料、４２２、５２２…第１の示温表示部、５２３…第２の示温表示部
【図１】
2017038292.tif 000003
【図２】
2017038292.tif 000004
【図３】
2017038292.tif 000005
【図４】
2017038292.tif 000006
【図５】
2017038292.tif 000007
【図６】
2017038292.tif 000008
【図７】
2017038292.tif 000009
【図８】
2017038292.tif 000010
【図９】
2017038292.tif 000011
【図１０】
2017038292.tif 000012
【図１１】
2017038292.tif 000013
【図１２】
2017038292.tif 000014
【図１３】
2017038292.tif 000015
【図１４】
2017038292.tif 000016
【図１５】
2017038292.tif 000017
【図１６】
2017038292.tif 000018
【図１７】
2017038292.tif 000019
【手続補正書】
【提出日】平成29年12月21日(2017.12.21)
【手続補正１】
【補正対象書類名】特許請求の範囲
【補正対象項目名】全文
【補正方法】変更
【補正の内容】
【特許請求の範囲】
【請求項１】
表示層と、前記表示層の上部又は下部に積層された示温層と、を備え、
前記示温層は、結晶化開始温度が１０℃以下であって融点が結晶化開始温度よりも２０℃以上高い物質を含み、
前記表示層は、機械で読み取り可能なコードを表示することを特徴とする温度履歴表示体。
【請求項２】
請求項１に記載の温度履歴表示体であって、
前記結晶化開始温度以下で前記示温層が曇化することにより、前記表示層は読み取り可能又は読み取り不能となることを特徴とする温度履歴表示体。
【請求項３】
請求項１又は２に記載の温度履歴表示体であって、
前記表示層は、１次元コード又は２次元コードを表示することを特徴とする温度履歴表示体。
【請求項４】
請求項１乃至３のいずれか一項に記載の温度履歴表示体であって、
前記示温層は、エステル類、アルコール類及び水のいずれかを含むことを特徴とする温度履歴表示体。
【請求項５】
請求項１乃至４のいずれか一項に記載の温度履歴表示体であって、
前記示温層は、所定温度以下で発色又は変色する物質を含むことを特徴とする温度履歴表示体。
【請求項６】
請求項５に記載の温度履歴表示体であって、
前記示温層は、フェノール類とロイコ色素を含むマイクロカプセルを含むことを特徴とする温度履歴表示体。
【請求項７】
請求項５又は６に記載の温度履歴表示体であって、
前記示温層が発色又は変色することにより、所定温度以下の環境下に置かれたことを示す情報を表示することを特徴とする温度履歴表示体。
【請求項８】
請求項１乃至７のいずれか一項に記載の温度履歴表示体であって、
前記示温層は、前記結晶化開始温度が１０℃以下であって融点が結晶化開始温度よりも２０℃以上高い物質が保持フィルムで覆われた構造であることを特徴とする温度履歴表示体。
【請求項９】
請求項１乃至８のいずれか一項に記載の温度履歴表示体であって、
前記表示層は、第１表示層と第２表示層と、を含み、
前記示温層は、前記第１表示層と前記第２表示層の間に配置されていることを特徴とする温度履歴表示体。
【請求項１０】
請求項１乃至８のいずれか一項に記載の温度履歴表示体であって、
前記表示層及び前記示温層は基材の表面上に積層しており、
前記基材の表面上に、さらに目視で温度履歴が確認可能な示温表示部を備えることを特徴とする温度履歴表示体。 
【手続補正２】
【補正対象書類名】明細書
【補正対象項目名】００１２
【補正方法】変更
【補正の内容】
【００１２】
上記課題を解決するために、本発明に係る温度履歴表示体は、表示層と、表示層の上部又は下部に積層された示温層と、を備え、示温層は、結晶化開始温度が１０℃以下であって融点が結晶化開始温度よりも２０℃以上高い物質を含み、表示層は、機械で読み取り可能なコードを表示することを特徴とする。
【国際調査報告】
2017038292.tif 000020
2017038292.tif 000021